(57)【要約】      （修正有）【課題】外観、防汚性および耐傷付き性に優れたポリ塩化ビニル樹脂組成物を提供する。【解決手段】成分（Ａ）１００質量部に対して、成分（Ｂ）を０．５〜１０質量部含有するポリ塩化ビニル樹脂組成物。（Ａ）ポリ塩化ビニル樹脂、（Ｂ）オルガノポリシロキサン基含有重合体であって、成分（ｂ−１）、成分（ｂ−２）および成分（ｂ−３）を重合させてなる。成分（ｂ−１）〜（ｂ−３）の合計質量１００質量部に対して、成分（ｂ−１）の質量が６０〜８０質量部であり、モル比（（ｂ−２）／（ｂ−３））が１．５／１〜３／１である。（ｂ−１）：（メタ）アクリル酸アルキルエステル単量体、（ｂ−２）：オルガノポリシロキサン基含有単官能単量体（シロキサンの繰り返し数は５０〜２００）、（ｂ−３）：オルガノポリシロキサン基含有二官能単量体（シロキサンの繰り返し数は５０〜２００）【選択図】なし【特許請求の範囲】
【請求項１】
下記成分（Ａ）１００質量部に対して、下記成分（Ｂ）を０．５〜１０質量部含有することを特徴とする、ポリ塩化ビニル樹脂組成物。
（Ａ）  ポリ塩化ビニル樹脂
（Ｂ）  オルガノポリシロキサン基含有重合体であって、下記成分（ｂ−１）、成分（ｂ−２）および成分（ｂ−３）を重合させてなり、成分（ｂ−１）、成分（ｂ−２）および成分（ｂ−３）の合計質量１００質量部に対して、成分（ｂ−１）の質量が６０〜８０質量部であり、成分（ｂ−２）の成分（ｂ−３）に対するモル比（（ｂ−２）／（ｂ−３））が１．５／１〜３／１であることを特徴とする、オルガノポリシロキサン基含有重合体。
（ｂ−１）：  （メタ）アクリル酸アルキルエステル単量体
（ｂ−２）：  下記式（１）（式（１）において、ｎは５０〜２００の整数を表す。）で表されるオルガノポリシロキサン基含有単官能単量体
【化１】
2020002255.tif 000010
（ｂ−３）：  下記式（２）（式（２）において、ｍは５０〜２００の整数を表す。）で表されるオルガノポリシロキサン基含有二官能単量体
【化２】
2020002255.tif 000011
【請求項２】
前記成分（Ａ）１００質量部に対して、（Ｃ）可塑剤を５〜１５０質量部含有することを特徴とする、請求項１記載のポリ塩化ビニル樹脂組成物。
【請求項３】
前記成分（Ａ）１００質量部に対して、（Ｄ）充填剤を５０〜１５０質量部含有することを特徴とする、請求項１または２記載のポリ塩化ビニル樹脂組成物。
【発明の詳細な説明】
【技術分野】
【０００１】
本発明は、外観、防汚性および耐傷付き性に優れるポリ塩化ビニル樹脂組成物に関する。
【背景技術】
【０００２】
ポリ塩化ビニル樹脂は、汎用樹脂として幅広い分野で使用されている。中でも壁紙、化粧フィルム、樹脂サッシ等の人の目に触れる用途においては、防汚性および耐傷付き性が要求される。
【０００３】
特許文献１において、ポリ塩化ビニル樹脂に、オルガノポリシロキサンを添加することで、防汚性を付与する方法が開示されている。しかし、ポリ塩化ビニル樹脂とオルガノポリシロキサンは、非相容であるため、成形品表面からオルガノポリシロキサンのブリードアウトが生じる欠点を有している。
【０００４】
特許文献２において、ポリ塩化ビニル樹脂に、オルガノポリシロキサン基含有単量体と、メタクリル酸メチル単量体と、アクリル酸−２−エチルヘキシル単量体との共重合体を添加することで、ポリ塩化ビニル樹脂に防汚性および耐傷付き性を付与する方法が開示されている。これにより、ポリ塩化ビニル樹脂と該共重合体との相容性は改善される。
【先行技術文献】
【特許文献】
【０００５】
【特許文献１】特開昭６３−６０４４号公報
【特許文献２】特開平９−１４３３２６号公報
【発明の概要】
【発明が解決しようとする課題】
【０００６】
しかし、特許文献２記載の共重合体は、単官能単量体のみからなる共重合体であるため、表面移行性に乏しく、防汚性および耐傷付き性が不十分である。
【０００７】
本発明の課題は、外観、防汚性および耐傷付き性に優れたポリ塩化ビニル樹脂組成物を提供することである。
【課題を解決するための手段】
【０００８】
本発明は以下のものである。
（１）  下記成分（Ａ）１００質量部に対して、下記成分（Ｂ）を０．５〜１０質量部含有することを特徴とする、ポリ塩化ビニル樹脂組成物。
（Ａ）  ポリ塩化ビニル樹脂
（Ｂ）  オルガノポリシロキサン基含有重合体であって、下記成分（ｂ−１）、成分（ｂ−２）および成分（ｂ−３）を重合させてなり、成分（ｂ−１）、成分（ｂ−２）および成分（ｂ−３）の合計質量１００質量部に対して、成分（ｂ−１）の質量が６０〜８０質量部であり、成分（ｂ−２）の成分（ｂ−３）に対するモル比（（ｂ−２）／（ｂ−３））が１．５／１〜３／１であることを特徴とする、オルガノポリシロキサン基含有重合体。
（ｂ−１）：  （メタ）アクリル酸アルキルエステル単量体
（ｂ−２）：  下記式（１）（式（１）において、ｎは５０〜２００の整数を表す。）で表されるオルガノポリシロキサン基含有単官能単量体
【化１】
2020002255.tif 000002
（ｂ−３）：  下記式（２）（式（２）において、ｍは５０〜２００の整数を表す。）で表されるオルガノポリシロキサン基含有二官能単量体
【化２】
2020002255.tif 000003
【０００９】
（２）  前記成分（Ａ）１００質量部に対して、（Ｃ）可塑剤を５〜１５０質量部含有することを特徴とする、（１）のポリ塩化ビニル樹脂組成物。
【００１０】
（３）  前記成分（Ａ）１００質量部に対して、（Ｄ）充填剤を５０〜１５０質量部含有することを特徴とする、（１）または（２）のポリ塩化ビニル樹脂組成物。
【発明の効果】
【００１１】
本発明によれば、外観、防汚性および耐傷付き性に優れたポリ塩化ビニル樹脂組成物を提供することができる。
【発明を実施するための形態】
【００１２】
以下、本発明について更に詳細に説明する。
＜（Ａ）ポリ塩化ビニル樹脂＞
ポリ塩化ビニル樹脂としては、塩化ビニル単量体の単独重合体あるいは他の単量体との共重合体が挙げられる。ポリ塩化ビニル樹脂の平均重合度は５００〜５，０００の範囲にあることが好ましい。
ポリ塩化ビニル樹脂の平均重合度を５００以上とすることによって、強度が向上する傾向がある。ポリ塩化ビニル樹脂の平均重合度を５，０００以下とすることによって加工性が向上する傾向がある。
塩化ビニル単量体と共重合可能な単量体としては、例えば、エチレン、プロピレン、ブチレン等のα−オレフィン類；ブタジエン、イソプレンなどのジエン類；酢酸ビニル、プロピオン酸ビニル等のビニルエステル類；ブチルビニルエーテル、セチルビニルエーテル等のビニルエーテル類；メチル（メタ）アクリレート、エチル（メタ）アクリレート、ブチルアクリレート、フェニルメタクリレート、ヒドロキシエチル（メタ）アクリレート等の（メタ）アクリル酸エステル類；スチレン、α−メチルスチレン等の芳香族ビニル類；塩化ビニリデン、フッ化ビニリデン等のハロゲン化ビニルビニル類；Ｎ−フェニルマレイミド、Ｎ−シクロヘキシルマレイミド等のＮ−置換マレイミド類、（メタ）アクリル酸、無水マレイン酸、アクリロニトリル、ポリオルガノシロキサン等が挙げられる。これらは単独で用いてもよいし、二種以上を用いることができる。
塩化ビニル単量体と共重合可能な単量体は、塩化ビニルと塩化ビニル単量体と共重合可能な単量体との合計１００質量部に対して、０〜５０質量部の範囲にあることが好ましい。
【００１３】
ポリ塩化ビニル樹脂の製造方法については特に制限されず、公知の塊状重合法、懸濁重合法、乳化重合法によって得ることができる。
【００１４】
＜（Ｂ）オルガノポリシロキサン基含有重合体＞
オルガノポリシロキサン基含有重合体は、成分（ｂ−１）（メタ）アクリル酸アルキルエステル単量体と、成分（ｂ−２）下記式（１）で表されるオルガノポリシロキサン基含有単官能単量体と、成分（ｂ−３）下記式（２）で表されるオルガノポリシロキサン基含有二官能単量体とを重合させてなる。オルガノポリシロキサン基含有重合体は、ランダム状であってもブロック状であってもよいが、ランダム状であることが好ましい。
【００１５】
（ｂ−１）（メタ）アクリル酸アルキルエステル単量体としては、例えば、（メタ）アクリル酸メチル、（メタ）アクリル酸エチル、（メタ）アクリル酸−ｎ−プロピル、（メタ）アクリル酸イソプロピル、（メタ）アクリル酸−ｎ−ブチル、（メタ）アクリル酸イソブチル、（メタ）アクリル酸−ｔ−ブチル、（メタ）アクリル酸−ｎ−ペンチル、（メタ）アクリル酸−ｎ−ヘキシル、（メタ）アクリル酸−ｎ−ヘプチル、（メタ）アクリル酸−ｎ−オクチル、（メタ）アクリル酸−２−エチルヘキシル等が挙げられる。また、（メタ）アクリル酸アルキルエステル単量体は、一種類を用いることができ、あるいは二種類以上を用いることができる。
【００１６】
【化１】
2020002255.tif 000004
【００１７】
式（１）において、ｎは５０〜２００の整数を表す。本発明の観点からは、ｎは６０以上が好ましく、また、１５０以下が好ましい。
【００１８】
【化２】
2020002255.tif 000005
【００１９】
式（２）において、ｍは５０〜２００の整数を表す。本発明の観点からは、ｍは６０以上が好ましく、また、１５０以下が好ましい。
【００２０】
（Ｂ）オルガノポリシロキサン基含有重合体において、成分（ｂ−１）、（ｂ−２）および（ｂ−３）の合計質量１００質量部に対して、（ｂ−１）（メタ）アクリル酸アルキルエステル単量体の質量は６０〜８０質量部とするが、本発明の観点からは、６５質量部以上が更に好ましく、また７５質量部以下が更に好ましい。これが６０質量部より少ないと、外観が低下する。これが８０質量部より多いと、防汚性や耐傷付き性が低下する。
【００２１】
（Ｂ）オルガノポリシロキサン基含有重合体において、（ｂ−２）オルガノポリシロキサン基含有単官能単量体の質量と、（ｂ−３）オルガノポリシロキサン基含有二官能単量体の質量との合計は、（ｂ−１）、（ｂ−２）および（ｂ−３）の合計質量１００質量部に対して、２０〜４０質量部とするが、本発明の観点からは、２５質量部以上が更に好ましく、また、３５質量部以下が更にが好ましい。これが２０質量部より少ないと、防汚性や耐傷付き性が低下する。これが４０質量部より多いと、外観が低下する。
【００２２】
オルガノポリシロキサン基含有重合体において、（ｂ−２）オルガノポリシロキサン基含有単官能単量体の、（ｂ−３）オルガノポリシロキサン基含有二官能単量体に対するモル比（（ｂ−２）／（ｂ−３））は、１．５／１〜３／１であるが、本発明の観点からは、１．６〜２．５／１が更に好ましい。これが１．５／１より小さいと耐傷付き性が低下する。これが３／１より大きいと、外観が低下する。
【００２３】
オルガノポリシロキサン基含有重合体は、ラジカル重合開始剤を用いた、溶液重合法、塊状重合法、懸濁重合法、乳化重合法によって得ることができる。
【００２４】
ラジカル重合開始剤としては、ベンゾイルパーオキサイド、ｔ−ブチルパーオキシ−２−エチルヘキシル、ｔ−ブチルハイドロパーオキサイド、クメンハイドロパーオキサイド、ｐ−メンタンハイドロパーオキサイド、１，１，３，３−テトラメチルブチルハイドロパーオキサイド、ジ−ｔ−ブチルパーオキサイド、ジクミルパーオキサイド等の有機過酸化物を使用することができる。また、アゾビスイソブチロニトリル等のアゾ化合物、過硫酸カリウム等の無機過酸化物、及びこれら過酸化物と硫酸第一鉄とを組み合わせたレドックス系触媒等を用いることもできる。これらのラジカル重合開始剤は単独で使用してもよいし、二種以上を組み合わせて使用してもよい。また、分子量を調節するために連鎖移動剤を使用することもできる。連鎖移動剤としては、ｔ−ドデシルメルカプタン、ｎ−ドデシルメルカプタン等のアルキルメルカプタン、四塩化炭素、チオグリコール類、ジテルペン、ターピノーレン及びγ−テルピネン類等を使用することができる。
【００２５】
得られたオルガノポリシロキサン基含有重合体は、下記に示す溶剤中に溶解または、分散させたもの、あるいは界面活性剤等を添加して水に分散させてエマルションとして使用できる。また、微粉末状にしても使用できる。
【００２６】
重合溶媒および希釈溶剤としては、オルガノポリシロキサン基含有重合体を溶解または、分散できる溶剤であれば特に制限はないが、例えば、アセトン、メチルエチルケトン、メチルイソブチルケトン、シクロヘキサノン、酢酸エチル、酢酸ブチル、酢酸メチルセロソロブ、テトラヒドロフラン、ジメチルホルムアミド、ジメチルアセトアミド、トルエン、エチルベンゼン、キシレン、ヘキサン、ヘプタン、イソパラフィン系溶剤、メチルアルコール、エチルアルコール、プロピルアルコール等が挙げられる。これらの溶剤は、単独で使用してもよいし、二種以上を組み合わせて使用してもよい。
【００２７】
オルガノポリシロキサン基含有重合体の量は、ポリ塩化ビニル樹脂１００質量部に対し、０．５〜１０質量部とするが、１〜６質量部がより好ましい。オルガノポリシロキサン基含有重合体が０．５質量部より少ないと、防汚性が低下する傾向にある。オルガノポリシロキサン基含有重合体が１０質量部を超えると、外観が低下する傾向にある。
【００２８】
＜（Ｃ）可塑剤＞
本発明において使用される可塑剤としては特に制限はなく、従来ポリ塩化ビニル樹脂に使用されるものの中から任意に選択して使用することができる。このような可塑剤としては、例えば、ジブチルフタレート、ジオクチルフタレート、ジイソデシルフタレート、ジイソノニルフタレート、ジウンデシルフタレート、トリオクチルトリメリテート、トリイソオクチルトリメリテート、ピロメリテート等の芳香族多塩基酸のアルキルエステル；ジブチルアジペート、ジオクチルアジペート、ジイソノニルアジペート、ジブチルアゼレート、ジオクチルアゼレート、ジイソノニルアゼレート等の脂肪族多塩基酸のアルキルエステル；トリクレジルホスフェート等のリン酸エステル；アジピン酸、アゼライン酸、セバシン酸、フタル酸等の多価カルボン酸とエチレングリコール、１，２−プロピレングリコール、１，２−ブチレングリコール、１，３−ブチレングリコール、１，４−ブチレングリコール等の多価アルコールとの重縮合体の末端を、一価アルコール又は一価カルボン酸で封鎖したもの等のポリエステル系可塑剤；エポキシ化大豆油、エポキシ化アマニ油、エポキシ化トール油脂肪酸２−エチルヘキシル等のエポキシ系可塑剤；塩素化パラフィンなどが挙げられる。
【００２９】
これらの可塑剤は、それぞれ単独で使用してもよいし、二種以上を組み合わせて使用してもよく、これらのうちではジオクチルフタレートやジイソノニルフタレートなどのフタル酸系可塑剤が、ブリードが少ない点で好ましい。
【００３０】
可塑剤の配合量としては、可塑化効果が発揮され、得られる成形品の弾性、伸びが充分であり、硬度が高すぎない範囲の量である限り、特に制限はないが、過剰な場合、機械的物性が低下する傾向にある。このため、ポリ塩化ビニル樹脂１００質量部に対して、可塑剤の量は５〜１５０質量部が好ましく、１０〜１００質量部がより好ましく、１０〜８０質量部がさらに好ましい。
【００３１】
＜（Ｄ）充填剤＞
本発明において使用される充填剤としては、炭酸カルシウム、タルク、カオリンクレー、マイカ、合成珪酸、珪石粉、硫酸バリウムなどが挙げられる。これらの中でも炭酸カルシウムがより好ましい。充填剤、特に炭酸カルシウムは、粒子径、粉体性状、製造方法などは特に限定されないが、ポリ塩化ビニル樹脂に対する分散性を考慮すると、充填剤の粒子径は０．５μｍ〜１０μｍが好ましい。これらの充填剤の量は、ポリ塩化ビニル樹脂１００質量部に対して５０〜１５０質量部が好ましく、難燃性を考慮すると、１００〜１４０質量部がより好ましい。
【００３２】
＜その他の添加剤＞
本発明のポリ塩化ビニル樹脂組成物には、本発明の効果を阻害しない範囲で、発泡剤、安定剤、酸化防止剤、加工助剤、難燃剤、紫外線吸収剤、着色剤等のその他の添加剤を添加することができる。
【００３３】
本発明のポリ塩化ビニル樹脂組成物は、外観、防汚性および耐傷付き性に優れる。このため、壁紙、化粧フィルム、樹脂サッシの材質として利用することができる。
【実施例】
【００３４】
以下、本発明の具体的な実施例について説明する。
＜オルガノポリシロキサン基含有重合体＞
（製造例１〜９）
撹拌機、温度計、コンデンサーを備えた５００ｍｌ四つ口フラスコに、窒素ガスを吹き込みながら表１、表２に示す溶剤、開始剤、単量体を仕込み、８０℃で３時間重合反応を行い、オルガノポリシロキサン基含有重合体を得た。
【００３５】
＜ポリ塩化ビニル樹脂組成物＞
（実施例１〜６、比較例１〜４）
各成分を表３、表４に示す各組成で、撹拌機により２５℃で３分間混合した。続いてこの混合物を壁紙原紙に塗布し、ギアオーブンにより２２０℃で５分間加熱を行い、試験片を得た。
【００３６】
各性能の評価方法は次の通りである。
＜外観＞
試験片表面を目視により観察し、ブリードアウト等の外観不良の有無を評価した。
【００３７】
＜防汚性（水性汚れ）＞
水性サインペン（ぺんてる製水性サインペン）で、試験片上に２ｍｍ間隔で５本の線を引き２４時間静置した後、水を含ませた綿布で汚れをふき取り、目視により汚れの残り具合を観察し、下記基準で点数化した。
５：汚れが残らない
４：ほとんど汚れが残らない
３：やや汚れが残る
２：かなり汚れが残る
１：汚れが強く残る
【００３８】
＜防汚性（油性汚れ）＞
油性サインペン（ゼブラ製マッキーケア極細）で、試験片上に２ｍｍ間隔で５本の線を引き２４時間静置した後、エタノールを含ませた綿布で汚れをふき取り、目視により汚れの残り具合を観察し、下記基準で点数化した。
なお、水性汚れ、油性汚れ共に４点以上を合格とした。
５：汚れが残らない
４：ほとんど汚れが残らない
３：やや汚れが残る
２：かなり汚れが残る
１：汚れが強く残る
【００３９】
＜耐傷付き性＞
試験片上にＥＲＩＣＨＳＥＮ製スクラッチテスター４３０Ｐにて、荷重２Ｎ、ピン形状１ｍｍφ、引っかき速度１，０００ｍｍ／ｍｉｎの条件で、引っかき傷を付け、目視により傷付きの程度を観察し、下記基準で点数化した。
なお、４点以上を合格とした。
５：一見視で特に変化がない
４：多少傷が見られるが、比較的大きな破れは見られない
３：破れが明確に見える
２：破けて裏打紙が明らかに見える（１ｃｍ未満）
１：破けて裏打紙が明らかに見える（１ｃｍ以上）
【００４０】
【表１】
2020002255.tif 000006
【００４１】
【表２】
2020002255.tif 000007
【００４２】
表１、表２に示す材料の詳細は、次の通りである。
ＢｕＯ：      日油製ｔ−ブチルパーオキシ−２−エチルヘキシル 
ＭＭＡ：      メタクリル酸メチル
ＢＭＡ：      メタクリル酸−ｎ−ブチル
ＦＭ０７２１：ＪＮＣ製サイラプレーンＦＭ０７２１
（式（１）の構造：ｎ＝６４）
ＦＭ０７２５：ＪＮＣ製サイラプレーンＦＭ０７２５
（式（１）の構造：ｎ＝１３１）
ＦＭ７７２１：ＪＮＣ製サイラプレーンＦＭ７７２１
（式（２）の構造：ｍ＝６３）
ＦＭ７７２５：ＪＮＣ製サイラプレーンＦＭ７７２５
（式（２）の構造：ｍ＝１３０）
【００４３】
【表３】
2020002255.tif 000008
【００４４】
【表４】
2020002255.tif 000009
【００４５】
表３、表４に示す材料の詳細は、次の通りである。
ポリ塩化ビニル樹脂：  カネカ製ＰＳＬ−６７５
可塑剤：              大八化学工業製ジイソノニルフタレート
炭酸カルシウム：      白石カルシウム製ホワイトンＳＢ青
発泡剤：              永和化成工業製ビニホールＡＣ＃３Ｃ−Ｋ２
安定剤：              アデカ製ＦＬ−１０３Ｎ
【００４６】
表１、３の結果から明らかなように、実施例１〜６は、いずれも外観、防汚性および耐傷付き性に優れていた。
【００４７】
一方、表２、表４から判るように、比較例１〜４では、これらの性能のバランスが不十分であった。
【００４８】
比較例１は、（ｂ−３）オルガノポリシロキサン基含有二官能単量体を含まないため、防汚性および耐傷付き性に劣っていた。
比較例２は、（ｂ−２）オルガノポリシロキサン基含有単官能単量体を含まないため、外観、防汚性および耐傷付き性に劣っていた。
【００４９】
比較例３は、モル比率（ｂ−２）／（ｂ−３）が過大なため、外観および防汚性に劣っていた。
比較例４は、モル比率（ｂ−２）／（ｂ−３）が過少なため、外観、防汚性および耐傷付き性に劣っていた。
【００５０】
以下、本発明のポリ塩化ビニル樹脂組成物の好適な配合例について説明する。
ただし、配合例１〜６において、ポリ塩化ビニル樹脂としてはカネカ製ＰＳＬ−６７５を使用し、オルガノポリシロキサン基含有重合体としては製造例１を使用し、可塑剤としては大八化学工業製ジイソノニルフタレートを使用し、炭酸カルシウムとしては白石カルシウム製ホワイトンＳＢ青を使用し、発泡剤としては永和化成工業製ビニホールＡＣ＃３Ｃ−Ｋ２を使用し、安定剤としてはアデカ製ＦＬ−１０３Ｎを使用した。
【００５１】
＜配合例１＞
ポリ塩化ビニル樹脂：                        １００質量部
オルガノポリシロキサン基含有重合体：            ２質量部
可塑剤：                                      ５０質量部
炭酸カルシウム：                            １００質量部
発泡剤：                                        ３質量部
安定剤：                                        ５質量部
ペンタエリスリトールテトラキス［３−（３，５−ジ−ｔ−ブチル−４−ヒドロキシフェニル）プロピオナート］：
０．１質量部
【００５２】
＜配合例２＞
ポリ塩化ビニル樹脂：                        １００質量部
オルガノポリシロキサン基含有重合体：            ２質量部
可塑剤：                                      ５０質量部
炭酸カルシウム：                            １００質量部
発泡剤：                                        ３質量部
ジブチル錫ジステアレート：                      ３質量部
【００５３】
＜配合例３＞
ポリ塩化ビニル樹脂：                        １００質量部
オルガノポリシロキサン基含有重合体：            ２質量部
エポキシ化大豆油：                            ５０質量部
炭酸カルシウム：                            １００質量部
発泡剤：                                        ３質量部
安定剤：                                        ５質量部
【００５４】
＜配合例４＞
ポリ塩化ビニル樹脂：                        １００質量部
オルガノポリシロキサン基含有重合体：            ２質量部
可塑剤：                                      ５０質量部
炭酸カルシウム：                            １００質量部
発泡剤：                                        ３質量部
ジンクステアレート：                            １質量部
トリフェニルホスフィン：                        １質量部
【００５５】
＜配合例５＞
ポリ塩化ビニル樹脂：                        １００質量部
オルガノポリシロキサン基含有重合体：            ２質量部
可塑剤：                                      ５０質量部
炭酸カルシウム：                            １００質量部
発泡剤：                                        ３質量部
ジンクステアレート：                            １質量部
ジペンタエリスリトールのアジピン酸エステル：    １質量部
【００５６】
＜配合例６＞
ポリ塩化ビニル樹脂：                        １００質量部
オルガノポリシロキサン基含有重合体：            ２質量部
可塑剤：                                      ５０質量部
炭酸カルシウム：                            １００質量部
発泡剤：                                        ３質量部
ジンクステアレート：                            １質量部
ジベンゾイルメタン：                            １質量部
【００５７】
配合例１〜６で得られたポリ塩化ビニル樹脂組成物は、いずれも外観、防汚性および耐傷付き性に優れていた。